또한 , 각 실시 예 7 ~ 12 에서 제조 한 적층 필름 상 에 일본 특허 공개 2001 - 323087 호 공보 에 기재 되 어 있 는 실시 예 에 따라서 , 활성 에너지 선 경화 층 ( 하드 코트 층 ) 도포 액 을 바 코트 법 에 의해 건조 막 두께 가 8 ㎛ 가 되 도록 도포 한 후 , 이것 을 자외선 조사 에 의해 경화 함 으로써 하드 코트 층 을 형성 하 여 하드 코트 시트 를 제조 한 바 , 적층 필름 과 하드 코트 층 사이 에서 의 접착성 은 양호 하 여 , 광학 특성 이 우수 한 하드 코트 시트 를 얻 을 수 있 었 다 .